Brevet FR3125252A1 — publié le 20230120

Vitrage feuilleté comportant au moins un premier substrat verrier (10) et un deuxième substrat verrier (11), au moins un film fonctionnel (2) disposé entre les deux substrats verriers, ainsi qu’au moins un premier film intercalaire de feuilletage (3) entre le premier substrat verrier (10) et le film fonctionnel (2), et au moins un deuxième film intercalaire de feuilletage (4) entre le deuxième substrat verrier (11) et le film fonctionnel (2), caractérisé en ce que le film fonctionnel (2) comporte au moins une couche d’un matériau adhésif transparent (20), dit OCA, qui est viscoélastique de sorte à être apte à se déformer en épaisseur lors du procédé de feuilletage du vitrage. Figure à publier avec l’abrégé : Fig. 5 VITRAGE FEUILLETE AVEC FILM FONCTIONNEL L’invention concerne le domaine des vitrages feuilletés. L’invention s’appliquera à toutes utilisations, notamment pour le bâtiment, telles que des parois d’extérieur ou des cloisons ou autres surfaces vitrées d’intérieur, ou pour des véhicules du type véhicule automobile, bus, train, aéronef. Un vitrage feuilleté comporte deux substrats verriers externes et au moins un film intercalaire en matière plastique, très souvent en polyvinyle butyrale (PVB), rendant solidaires les deux substrats verriers. Un vitrage feuilleté peut comprendre en outre un ou plusieurs autres films dits fonctionnels, comme par exemple des films réfléchissant les infrarouges ou des films à cristaux liquides. Un vitrage feuilleté incorporant un film fonctionnel pris en en sandwich, comporte entre les deux substrats verriers externes, le film fonctionnel tel qu’une cellule à cristaux liquides, qui est rendu solidaire des substrats verriers par un film en PVB couplé à chacune des faces de la cellule. Une cellule à cristaux liquides se présente sous la forme d’un film flexible comprenant des cristaux liquides encapsulés entre deux feuilles d’encapsulation en matériau polymérique qui sont maintenues à distance constante grâce à des espaceurs tels que des billes en verre. Chaque feuille polymérique d’encapsulation est pourvue d’une électrode. Lorsqu’une tension est appliquée aux électrodes, les cristaux liquides changent d’orientation et modifient la transmission lumineuse à travers la cellule, le vitrage pourvu de la cellule à cristaux liquides passant d’un état clair à un état sombre, ou inversement. On entend par « état clair, état sombre » le fait que le vitrage possède dans son état clair une transmission lumineuse dans le visible supérieure à la transmission lumineuse qu’il possède dans son état sombre. Les cellules à cristaux liquides sont en particulier utilisées dans certaines applications bâtiment avec du verre plat. Cette technologie intéresse également depuis peu le domaine de l’automobile pour lequel les vitrages nécessitent un assombrissement du verre tels que pour les toits ouvrants, les lunettes arrière, les vitres latérales ou les bandes en dégradé de la partie supérieure d’un pare-brise. Or dans le domaine de l’automobile, les vitrages sont bombés, et le feuilletage de films fonctionnels autres qu’en PVB ne se révèle pas si simple. La souplesse des films fonctionnels (à cristaux liquides ou autre), qui sont flexibles, leur permet a priori d’épouser relativement facilement une forme courbe. Il a cependant été observé que le bombage engendre en réalité des défauts visuels importants. En effet, un vitrage bombé est courbé dans deux directions. Le film fonctionnel, bien que flexible, doit se déformer localement dans deux directions pour épouser la forme courbe, ce qui est finalement difficile. Il en ressort des défauts visuels importants, comme un plissage du film en certains endroits, en particulier principalement au niveau des bords du vitrage. Ces défauts ne sont pas acceptables d’un point de vue esthétique. De plus, le procédé de fabrication d’un vitrage feuilleté, notamment mis en œuvre à l’aide d’un sac à vide et d’un autoclave, implique des pressions et températures élevées. Ces contraintes peuvent entraîner, dans le cas de films fonctionnels à cristaux liquides, des déformations locales des feuilles polymériques d’encapsulation de la cellule à cristaux liquides, en particulier un élargissement de l’épaisseur de la cellule. Ces déformations engendrent une modification locale de l’orientation des cristaux liquides, qui est encore accentuée lorsque le vitrage est bombé. Il en résulte une inhomogénéité de transmission lumineuse pour le vitrage, se traduisant en outre de manière visible, par la présence de zones sombres sur un vitrage qui est normalement clair, ou inversement la présence de zones claires sur un vitrage qui est normalement sombre. L’invention a donc pour but de proposer un vitrage feuilleté comprenant au moins un film fonctionnel flexible qui est feuilleté à des intercalaires de feuilletage, le vitrage feuilleté ne présentant pas les inconvénients précités tels que des défauts optiques du type plis, ou la présence de zones inhomogènes en transmission lumineuse lorsque le film fonctionnel flexible est à cristaux liquides. Selon l’invention, le vitrage feuilleté comprend au moins un premier substrat verrier et un deuxième substrat verrier, au moins un film fonctionnel disposé entre les deux substrats verriers, ainsi qu’au moins un premier film intercalaire de feuilletage entre le premier substrat verrier et le film fonctionnel, et au moins un deuxième film intercalaire de feuilletage entre le deuxième substrat verrier et le film fonctionnel (le film fonctionnel étant flexible lors de sa manipulation durant le procédé de fabrication de feuilletage du vitrage). De plus, le film fonctionnel comprend au moins une couche d’un matériau adhésif transparent (nommé encore OCA pour « Optical Clear Adhesive » en anglais) qui est viscoélastique de sorte à être apte à se déformer en épaisseur lors du procédé de feuilletage du vitrage. L’OCA, ainsi intégré dans le film fonctionnel flexible, n’est pas solide. L’OCA présente une viscoélasticité telle qu’il est apte à varier localement en épaisseur lorsque le film fonctionnel subit des contraintes de déformation lors du procédé de feuilletage du vitrage. On entend par « film fonctionnel », un film qui confère au vitrage au moins une fonction technique, telle qu’un film de contrôle solaire (par exemple absorption et/ou réflexion des infrarouges), un film de protection contre les rayonnements ultraviolets. Il peut également s’agir d’un film actif tel qu’un film permettant le contrôle de l’opacité et/ou de la transmission lumineuse, ou encore un film chauffant, etc. On entend par le qualificatif « transparent » pour l’OCA, un matériau qui présente une transmission lumineuse supérieure ou égal à 80%, de préférence d’au moins 90 %. La transmission lumineuse est mesurée selon la norme ISO 9050:2003. En cas de mesure de transmission lumineuse d’un OCA, la mesure sera effectuée sur un échantillon d’une épaisseur de 1 mm. L’OCA se présente sous forme liquide avant la fabrication du film fonctionnel et est apte à réticuler après son application sur au moins un substrat (flexible) qui constitue le support de l’OCA et peut posséder la ou une fonction technique du film fonctionnel. Un autre substrat flexible à fonction technique peut également leur être associé. La manière dont l’OCA liquide réticule dépend de sa nature. L’OCA peut être réticulé notamment par apport d’énergie du type ultraviolets, ou à température ambiante avec l’ajout d’un durcisseur. Cette caractéristique technique d’intégration d’un OCA viscoélastique au film fonctionnel, s’avère de manière inattendue particulièrement avantageuse pour la fabrication d’un vitrage feuilleté qui est bombé. De manière surprenante, la présence d’un OCA viscoélastique dans le film fonctionnel permet de réduire grandement les défauts visibles sur le vitrage après fabrication, tels que des plis. Ledit au moins un film fonctionnel intégré au vitrage est un film indépendant et manipulable tel quel avant la fabrication du vitrage. C’est un film prêt à l’emploi qui est empilé avec l’ensemble des substrats verriers et des films de feuilletage de manière usuelle lors de la fabrication d’un vitrage feuilleté. Le film fonctionnel est utilisé comme tout type de film du type PVB dans la fabrication habituelle d’un vitrage feuilleté, en particulier dans la fabrication d’un vitrage feuilleté bombé. Selon une caractéristique, ladite au moins une couche en OCA viscoélastique possède une dureté entre 10 et 50 Shore000, notamment entre 10 et 30 Shore000. La dureté est mesurée selon la norme ASTM-D2240 sur un échantillon présentant une épaisseur de 10 mm, l’échantillon consistant en l’OCA réticulé (aux UVA) après avoir été coulé de manière liquide dans un moule creux . Selon une autre caractéristique, ladite au moins une couche en OCA viscoélastique possède un allongement à la rupture entre 200 % et 1000 %, notamment entre 250 % et 1000 %, de préférence entre 300 % et 1000 %. Selon une autre caractéristique, le film fonctionnel comprend au moins, un premier substrat transparent flexible, une première couche en OCA et un deuxième substrat transparent flexible, le premier substrat transparent flexible et/ou le deuxième substrat transparent flexible étant à fonction technique pour procurer la fonction technique audit film fonctionnel. Les substrats transparents flexibles les plus extérieurs du film fonctionnel sont composés d’un matériau distinct du PVB (polybutyral de vinyle) ou de l’EVA (éthylène-acétate de vinyle). Selon un mode de réalisation, le film fonctionnel comprend un premier substrat transparent flexible, une première couche en OCA, un deuxième substrat transparent flexible à fonction technique, une seconde couche en OCA et un troisième substrat transparent flexible. Le premier et/ou le troisième substrat transparent flexible peut posséder une fonction technique qui sera distincte de celle du deuxième substrat transparent flexible. A titre d’exemples non limitatifs de fonction technique, un substrat transparent flexible du film fonctionnel peut être un film de contrôle solaire (par exemple réfléchissant et/ou absorbant les infrarouges), un film de protections aux UV, un filme permettant la variation de l’opacité, ou encore un film permettant la variation de la transmission lumineuse. Ainsi, selon une caractéristique, le film fonctionnel comporte un substrat transparent flexible à fonction technique qui est un film réfléchissant les infrarouges. Le substrat transparent flexible à fonction technique du film fonctionnel est par exemple un film en PET (polytéréphtalate d'éthylène), PC (polycarbonate), PI (polyimide), PU (polyuréthane) ou TAC (triacétate de cellulose). Dans un autre exemple de réalisation, le ou l’un des substrats transparents flexibles à fonction technique du film fonctionnel est une cellule à cristaux liquides. La cellule à cristaux liquides forme un film flexible manipulable en soi. La cellule à cristaux liquides est destinée à fournir au vitrage une fonction de variation de sa transmission lumineuse. Les inventeurs ont mis en évidence que pour fabriquer un vitrage devant comprendre une cellule à cristaux liquides, le fait de feuilleter une cellule à cristaux liquides sous la forme d’un film flexible comprenant une cellule à cristaux liquides et au moins une couche en OCA qui est viscoélastique de sorte à être apte à se déformer en épaisseur lors du procédé de feuilletage du vitrage, minimise le risque de défauts visuels dans le vitrage, tels que des plis ou des défauts d’inhomogénéité de transmission lumineuse. En outre, la présence d’un tel OCA viscoélastique présente l’avantage de diminuer très fortement le risque de propagation de fissures au niveau des électrodes de la cellule à cristaux liquides durant l’utilisation du vitrage qui subit des cycles de déformation en raison des cycles de variation de température. La cellule à cristaux liquides peut se présenter sous la forme d’une cellule dite « hôte-invités » contenant un mélange d’une solution liquide et de cristaux liquides. La solution liquide contenant des cristaux liquides est emprisonnée dans une cavité délimitée par deux substrats d’encapsulation et un joint périphérique de scellement. Les deux substrats d’encapsulation sont en matière polymérique flexible. La solution liquide contenant les cristaux liquides peut comprendre un ou des colorants dichroïques. La cellule à cristaux liquides comprenant un mélange d’une solution liquide et de cristaux liquides, dans lequel sont dispersés un ou des colorants dichroïques, est généralement nommée cellule à cristaux liquides « hôte-invités », ou encore cellule à cristaux liquides « guest-host » en utilisant l’expression anglaise. La cellule à cristaux liquides guest-host peut comprendre en outre un ou des polariseurs (sur l’une ou les faces externes de la cellule). En variante d’une cellule à cristaux liquides guest-host, la cellule à cristaux liquides peut être un système à cristaux liquides polymériques dispersés « PDLC » ou un système à cristaux liquides cholestériques « CLC » ou encore un système à cristaux liquides en réseau polymérique « PNLC ». Ces cellules se présentent sous forme d’un substrat flexible. Selon encore une autre caractéristique, l’OCA sélectionné selon l’invention est choisi parmi les OCA à base d’acrylique, d’acétate de polyvinyle, de polyuréthane, de silicone, et d’époxy. Le vitrage feuilleté de l’invention peut être un vitrage de bâtiment. Il peut être utilisé dans un double vitrage ou dans un triple vitrage. Le vitrage feuilleté de l’invention peut être un vitrage de véhicule, notamment de véhicule choisi parmi une automobile, un train, un camion, un aéronef, un bus, et un véhicule militaire. Avantageusement, le vitrage feuilleté peut être bombé. L’invention est également relative à une utilisation d’un film fonctionnel dans la fabrication d’un vitrage feuilleté, le film fonctionnel étant pris en sandwich entre deux intercalaires de feuilletage et deux substrats en verre, caractérisée en ce que le film fonctionnel (qui est flexible) comprend au moins une couche d’un matériau adhésif transparent (OCA) qui est viscoélastique de sorte à être apte à se déformer en épaisseur lors du procédé de feuilletage du vitrage, en particulier l’OCA possédant une dureté comprise entre 10 et 50 Shore000. Des caractéristiques et autres avantages de l’invention apparaîtront à la lecture de la description qui va suivre, donné uniquement à titre d’exemple non limitatif, et faite en référence aux dessins annexés et sur lesquels La présente invention est maintenant décrite à l’aide d’exemples uniquement illustratifs et nullement limitatifs de la portée de l’invention, et à partir des illustrations jointes, dans lesquelles : ou représente une vue schématique partielle en coupe latérale d’un vitrage feuilleté selon l’invention. ou est une vue schématique en coupe d’un mode de réalisation d’un film fonctionnel selon l’invention destiné à être intégré au vitrage de la , le film fonctionnel comprenant une seule couche d’OCA. ou est une vue schématique en coupe d’un autre mode de réalisation d’un film fonctionnel selon l’invention comprenant deux couches d’OCA agencées de part et d’autre d’un substrat flexible à fonction technique. ou correspond à la intégrant une cellule à cristaux liquides dans le film fonctionnel. ou illustre un vitrage feuilleté intégrant le film fonctionnel de la . ou correspond à l’exemple de réalisation du film fonctionnel de la intégrant une cellule à cristaux liquides. ou illustre un exemple de réalisation de vitrage feuilleté intégrant le film fonctionnel de la . ou est une photo partielle d’un vitrage feuilleté de l’invention conforme à la . ou est une photo partielle d’un vitrage feuilleté comparatif comprenant un film fonctionnel à cellule guest-host sans OCA. Par souci de clarté, les différents éléments représentés sur les figures ne sont pas nécessairement reproduits à l’échelle. Le vitrage feuilleté 1 de l’invention illustré sur les figures 1 et 2 présente au moins une fonction technique qui ne peut pas être intégrée à un film usuel de feuilletage du type PVB ou EVA. Ladite au moins une fonction technique est intégrée à un film fonctionnel 2 illustré sur les figures 2 et 3, qui est multicouches et comporte selon l’invention au moins une couche en OCA 20, l’OCA étant en outre viscoélastique de sorte à être apte à se déformer en épaisseur lors du procédé de feuilletage du vitrage. Le vitrage feuilleté 1 peut notamment être bombé en minimisant, grâce au film fonctionnel 2, des défauts optiques tels que des plis en bordure du vitrage. Bien entendu, les films de feuilletage 3 et 4 et/ou les substrats verriers 10 et 11 peuvent présenter également des fonctionnalités techniques telles que de coupure aux ultraviolets, de protection infrarouge, des propriétés acoustiques, antireflets, antiadhésifs, anti-rayures, photocatalytiques, anti-traces de doigts, antibuée, de coloration. La fonction technique présentée à titre d’exemple nullement limitatif pour les films fonctionnels 2 des figures 4 et 6, et pour les vitrages des figures respectives 5 et 7 intégrant respectivement les films fonctionnels des figures 4 et 6, est une fonction de transmission lumineuse variable par cristaux liquides. Cette fonction technique est notamment utilisée pour les vitrages d’automobiles. Comme montré sur la , le vitrage feuilleté 1 comporte au moins un premier substrat en verre 10 et un deuxième substrat en verre 11 constituant respectivement les substrats extérieurs du vitrage, au moins un film fonctionnel 2, et un premier film intercalaire de feuilletage 3 qui rend solidaire le premier substrat verrier 10 du film fonctionnel 2, et un second film intercalaire de feuilletage 4 qui qui rend solidaire le deuxième substrat verrier 11 du film fonctionnel 2. Les substrats verriers 10 et 11 possèdent une épaisseur adaptée à l’utilisation du vitrage feuilleté. L’épaisseur peut être comprise entre 0,3 mm et 15 mm, de préférence entre 1 à 5 mm ; elle est par exemple de 1,6 mm, 1,8 mm ou 2,1 mm. Les films intercalaires de feuilletage 3 et 4 présentent notamment une épaisseur comprise entre 0,07 mm et 2 mm, en particulier est de 0,38 mm ou 0,76 mm. Les premier et deuxième films intercalaire de feuilletage 3 et 4 sont par exemple en PVB. Le film fonctionnel 2 est un film flexible, manipulable indépendamment pour être déposé sur l’un des films intercalaires de feuilletage 3 ou 4 lors de l’empilement des différents substrats et films pour la fabrication du vitrage par le procédé de feuilletage. En regard de la , le film fonctionnel 2 comprend au moins une première couche en OCA 20 prise en sandwich entre un premier substrat transparent flexible 21 et un deuxième substrat transparent flexible 22, le premier substrat transparent flexible et/ou le deuxième substrat transparent flexible étant à fonction technique. L’OCA est prisonnier dans le film fonctionnel 2. La fonction technique est par exemple donnée au deuxième substrat flexible 22 qui est constitué par exemple d’un film PET réfléchissant les infrarouges ou, comme illustré sur les figures 4 à 7, être une cellule à cristaux liquides pour faire varier la transmission lumineuse du vitrage feuilleté 1. Comme montré sur la , le film fonctionnel 2 peut comporter un troisième substrat flexible 23 qui est rapporté sur le deuxième substrat flexible 22 en agençant en interface une autre couche d’OCA 20. Les deuxième et troisième substrats flexibles 22 et 23 possèdent par exemple chacun une fonction technique. La couche d’OCA 20 du film fonctionnel flexible 2 est en un matériau transparent viscoélastique de sorte que lors du procédé de feuilletage du vitrage, la couche d’OCA 20 (prisonnière dans le film fonctionnel) est apte à se déformer localement en épaisseur dans le film fonctionnel lors du feuilletage des substrats en verre 10 et 11 et dudit film fonctionnel 2. Par conséquent, la couche d’OCA 20 est suffisamment élastique pour se déformer lors de l’étape de mise en autoclave et pour absorber les contraintes de relaxation lors du refroidissement du vitrage. Ainsi, il en résulte de manière inattendue que l’ajout de cette couche d’OCA 20 dans l’empilement du vitrage feuilleté 1 minimise les défauts visuels sur le vitrage. La couche d’OCA 20 est un matériau transparent adhésif qui a été déposé par voie liquide sur le premier substrat flexible 21 servant ainsi de support, qui a été encapsulé à l’aide du deuxième substrat flexible 22 et qui a été réticulé, pour former une couche prise en sandwich, qui est viscoélastique. Avantageusement, la dureté de la couche en OCA 20 est entre 10 et 50 Shore000, notamment entre 10 et 30 Shore000. L’épaisseur de la couche d’OCA 20 est comprise dans une plage de valeurs de 0,5 mm à 2 mm. A titre d’exemple, l’OCA est à base de silicone viscoélastique. Cet OCA en silicone viscoélastique possède une dureté entre 10 et 30 Shore000 shore A. La couche d’OCA en silicone viscoélastique présente une épaisseur de 1 mm. Dans l’exemple de film fonctionnel 2 des figures 4 et 5, le deuxième substrat flexible 22 est une cellule guest-host à cristaux liquides, par exemple du commerce, la face externe de la cellule guest-host formant la face externe du film flexible fonctionnel 2. Pour les figures 6 et 7, le troisième substrat 23 n’est pas forcément à fonction technique mais permet de prendre en sandwich une cellule guest-host à cristaux liquides 22 entre deux couches d’OCA 20 ; cet empilement symétrique avec deux couches d’OCA de chaque côté de la cellule guest-host à cristaux liquides permet selon les utilisations de minimiser encore mieux le risque de défauts optiques notamment en réflexion. Pour les figures 4 à 7, la cellule guest-host à cristaux liquides 22 comporte un mélange d’une solution sous forme liquide 22A, de cristaux liquides et d’au moins un colorant dichroïque, le mélange sous forme liquide étant emprisonné entre deux substrats d’encapsulation en matériau flexible 22B et 22C, et un joint de scellement périphérique 22D. Les deux substrats d’encapsulation en matériau flexible 22B et 22C sont maintenus espacés par des espaceurs non illustrés qui sont incorporés au joint de scellement 22D permettant de délimiter la cavité étanche accueillant la solution liquide 22A à cristaux liquides. Le joint périphérique de scellement 22D est par exemple en résine époxy ou en silicone. La surface interne en regard de la cavité de chacun des deux substrats d’encapsulation 22B et 22C, est recouverte d’une électrode, par exemple en ITO, elle-même recouverte d’une couche d’alignement, les couches d’alignement étant en contact avec la solution liquide 22A. La cellule à cristaux liquides 2 présente une épaisseur totale comprise entre 250 et 350 µm. Le film fonctionnel 2 à cristaux liquides présente par exemple une épaisseur de l’ordre de 1,4 mm (PET 0,4 mm /OCA 1 mm/cellule guest-host 0,3 mm) ou de l’ordre de 2,5 mm (PET 0,4 mm /OCA 1 mm/cellule guest-host 0,3 mm/OCA 1 mm/PET 0,4mm). Le vitrage feuilleté 1 voit sa transmission lumineuse modifiée lorsqu’une tension électrique est appliquée aux électrodes de la cellule à cristaux liquides 2. Les deux substrats d’encapsulation 22B et 22C de la cellule à cristaux liquides (du film fonctionnel) 2 sont flexibles. Ils peuvent être en verre qui est suffisamment mince pour procurer à la cellule à cristaux liquides une flexibilité. Les substrats d’encapsulation 22B et 22C en verre présente par exemple une épaisseur inférieure à 1000 µm, en particulier comprise entre 25 µm et 700 µm, de préférence une épaisseur inférieure à 300 µm, voire inférieure à 100 µm. Le vitrage feuilleté 1 de la correspond au vitrage de la pour lequel le film flexible 2 fonctionnel correspond à celui de la afin de conférer au vitrage une fonction de transmission lumineuse variable grâce la cellule à cristaux liquide22. Le vitrage feuilleté 1 de la utilise le film fonctionnel 2 de la pour une fonction de transmission lumineuse variable grâce à la cellule à cristaux liquide22 qui est prise en sandwich entre deux couches d’OCA. Les films fonctionnels 2 de l’invention avec un OCA viscoélastique est avantageusement utilisé dans un vitrage bombé. Des vitrages feuilletés de toit qui sont bombés ont été fabriqués et pris en photo au niveau de leur bordure : la photo de la est un vitrage feuilleté 1 de l’invention conforme à la comprenant une cellule à cristaux liquide 22 qui a été feuilletée sous la forme d’un film flexible de l’invention comprenant une couche en OCA à base de silicone viscoélastique et possédant une dureté entre 10 et 30 Shore000, en comparaison avec la photo de la qui est un vitrage feuilleté utilisant la même cellule à cristaux liquide 22, mais seule et directement feuilletée entre deux films intercalaires en PVB associés aux substrats verriers. Comme visible sur les figures 8 et 9, le vitrage feuilleté de la montre des plis en bordure, alors que le vitrage feuilleté de l’invention visible en ne montre pas de défaut (la photo de la montre le vitrage avec un moiré à l’arrière du vitrage de façon à pouvoir plus facilement visualiser, en cas de défauts visuels, ces défauts). Par ailleurs, d’autres tests de fabrication de vitrages feuilletés bombés ont été réalisés avec des films fonctionnels à cellule guest-host et dont la couche d’OCA n’est pas viscoélastique, ne permettant pas une adaptation d’épaisseur au sein du film fonctionnel lors du feuilletage du vitrage. En particulier, deux vitrages feuilletés ont notamment été testés. Ces deux vitrages ont été feuilletés chacun avec un films fonctionnel à cellule guest-host et comprenant un OCA à base d’acrylate qui n’est pas viscoélastique après réticulation et ne permet pas une adaptation d’épaisseur au cours du procédé de feuilletage ; l’OCA à base d’acrylate possède une dureté pour les deux vitrages, de 30 ShoreA et respectivement de 55 ShoreA. Des défauts visuels étaient présents sur ces deux vitrages feuilletés testés. Vitrage feuilleté comprenant au moins un premier substrat verrier (10) et un deuxième substrat verrier (11), au moins un film fonctionnel (2) disposé entre les deux substrats verriers, ainsi qu’au moins un premier film intercalaire de feuilletage (3) entre le premier substrat verrier (10) et le film fonctionnel (2), et au moins un deuxième film intercalaire de feuilletage (4) entre le deuxième substrat verrier (11) et le film fonctionnel (2), caractérisé en ce que le film fonctionnel (2) comprend au moins une couche d’un matériau adhésif transparent (20), dit OCA, qui est viscoélastique de sorte à être apte à se déformer en épaisseur lors du procédé de feuilletage du vitrage. Vitrage feuilleté la revendication 1, caractérisé en ce que ladite au moins une couche en OCA possède une dureté entre 10 et 50 Shore000, notamment entre 10 et 30 Shore000. Vitrage feuilleté selon la revendication 1 ou 2, caractérisé en ce que le film fonctionnel (2) comprend au moins, un premier substrat transparent flexible (21), une première couche en OCA (20) et un deuxième substrat transparent flexible (22), le premier substrat transparent flexible et/ou le deuxième substrat transparent flexible étant à fonction technique. Vitrage feuilleté selon l’une quelconque des revendications précédentes, caractérisé en ce que le film fonctionnel (2) comprend un premier substrat transparent flexible (21), une première couche en OCA (20), un deuxième substrat transparent flexible à fonction technique (22), une seconde couche en OCA (20) et un troisième substrat transparent flexible (23). Vitrage feuilleté selon l’une quelconque des revendications 3 à 4, caractérisé en ce que le deuxième substrat transparent flexible à fonction technique (22) est une cellule à cristaux liquides. Vitrage feuilleté selon la revendication précédente, caractérisé en ce que la cellule à cristaux liquides est une cellule dite « hôte-invités » contenant un mélange d’une solution liquide et de cristaux liquides. Vitrage feuilleté selon la revendication 5, caractérisé en ce que la cellule à cristaux liquides est un système à cristaux liquides polymériques dispersés « PDLC » ou un système à cristaux liquides cholestériques « CLC » ou encore un système à cristaux liquides en réseau polymérique « PNLC ». Vitrage feuilleté selon l’une quelconque des revendications 3 à 7, caractérisé en ce que le substrat transparent flexible à fonction technique est un film réfléchissant les infrarouges. Vitrage feuilleté selon l’une quelconque des revendications précédentes, caractérisé en ce que l’OCA est choisi parmi les OCA à base d’acrylique, d’acétate de polyvinyle, de polyuréthane, de silicone, et d’époxy. Vitrage feuilleté selon l’une quelconque des revendications précédentes, caractérisé en ce qu’il est bombé.